КОМПОЗИЦИЯ ПРЕДВАРИТЕЛЬНО СУЛЬФИРОВАННОГО КАТАЛИЗАТОРА

1. Способ предварительного сульфирования катализатора, включающий:
контактирование катализатора с серой, олефином и триглицеридом для образования смеси; и
нагревание указанной смеси для получения предварительно сульфированного катализатора.
2. Способ по п. 1, в котором контактирование включает в себя:
контактирование катализатора с серой для получения исходной смеси, содержащей катализатор, в состав которого включена сера; и
контактирование полученной исходной смеси, содержащей катализатор, в состав которого включена сера, с олефином и триглицеридом для образования смеси.
3. Способ по п. 2, в котором нагревание включает в себя нагревание исходной смеси и нагревание смеси.
4. Способ по п. 1, в котором контактирование включает:
контактирование катализатора с серой для получения катализатора, в состав которого включена сера; и
контактирование катализатора, в состав которого включена сера, с олефином и триглицеридом.
5. Способ по п. 4, в котором нагревание включает:
нагревание при контактировании катализатора с серой для получения катализатора, в состав которого включена сера; и
нагревание при контактировании катализатора, в состав которого включена сера, с олефином и триглицеридом для получения предварительно сульфированного катализатора.
6. Способ по п. 1, в котором триглицерид заключает в себе соевое масло, а сера заключает в себе элементарную серу или соединение серы, или оба вещества, и в котором нагревание включает в себя нагревание смеси в практически инертной атмосфере, по меньшей мере, до 180ºC.
7. Способ по п. 1, в котором нагревание включает в себя поддержание смеси при температуре, по меньшей мере, 150ºC в течение периода времени в диапазоне примерно от 0,1 часа до около 10 часов, и в котором нагревание облегчает формирование внешнего углеродистого барьера на предварительно сульфированном катализаторе и внутри пор предварительно сульфированного катализатора.
8. Способ по п. 1, в котором катализатор содержит металлоксидный катализатор, содержащий один или несколько оксидов металлов из группы VIB и группы VII Периодической таблицы элементов, и в котором олефин включает в себя олефины, имеющие число атомов углерода в диапазоне от 6 до 60, и в котором контактирование и нагревание приводит к образованию углеродистой структуры на предварительно сульфированном катализаторе.
9. Композиция катализатора, содержащая:
предварительно сульфированный катализатор, образованный в результате:
контактирования катализатора, способного образовывать сульфид, с серой, олефином и триглицеридом для образования смеси; и
нагревания смеси.
10. Композиция катализатора по п. 9, в которой предварительно сульфированный катализатор содержит предварительно сульфированный металлоксидный катализатор, содержащий один или несколько оксидов металлов из группы VIB и группы VII Периодической таблицы элементов, и в которой предварительно сульфированный катализатор содержит углеродистый материал.
11. Композиция катализатора по п. 9, в которой катализатор, способный образовывать сульфид, содержит способный образовывать сульфид металлоксидный катализатор, содержащий один или несколько оксидов металлов из группы VIB и группы VII Периодической таблицы элементов.
12. Композиция катализатора по п. 9, в которой олефин включает в себя олефины, имеющие число атомов углерода в диапазоне от 6 до 60, в которой триглицерид включает соевое масло, и в которой предварительно сульфированный катализатор содержит углеродистый барьерный слой, образованный при контактировании и нагревании.
13. Композиция катализатора по п. 9, в которой нагревание включает в себя нагревание смеси, по меньшей мере, до 180ºC.
14. Композиция катализатора по п. 9, в которой нагревание включает в себя поддержание смеси при температуре, по меньшей мере, 150ºC в течение периода времени в диапазоне примерно от 0,1 часа до около 10 часов.
15. Композиция катализатора по п. 9, в которой контактирование включает:
контактирование катализатора, способного образовывать сульфид, с серой для получения исходной смеси, содержащей катализатор, в состав которого включена сера; и
контактирование исходной смеси, содержащей катализатор, в состав которого включена сера, с олефином и триглицеридом для образования указанной смеси.
16. Композиция катализатора по п. 15, в которой нагревание включает в себя нагревание исходной смеси и нагревание смеси.
17. Способ гидрообработки, включающий:
контактирование водорода, предварительно сульфированного катализатора и углеводородного сырья в реакторе, при этом предварительно сульфированный катализатор образуется при нагревании смеси катализатора, способного образовывать сульфид, серы, олефина и триглицерида;
превращение предварительно сульфированного катализатора в сульфидированный катализатор в реакторе; и
каталитическая гидрообработка углеводородного сырья в реакторе под действием сульфидированного катализатора.
18. Способ по п. 17, в котором триглицерид содержит соевое масло, и в котором предварительно сульфированный катализатор содержит металлоксидный катализатор, содержащий один или несколько оксидов металлов из группы VIB и группы VII Периодической таблицы элементов, и в котором предварительно сульфированный катализатор содержит углеродистый барьерный слой.
19. Способ по п. 17, в котором предварительно сульфированный катализатор содержит углеродистый барьерный слой, образованный при нагревании смеси катализатора, способного образовывать сульфид, серы, олефина и триглицерида, и в котором гидрообработка включает в себя гидроочистку, гидрокрекинг или обработку пиробензина, или любое их сочетание.
20. Способ по п. 17, в котором реактор охватывает реактор гидроочистки, реактор гидрокрекинга или реактор для обработки пиробензина, или любое их сочетание.